БУМАЖНАЯ МАССА ДЛЯ ИЗГОТОВЛЕНИЯ БУМАГИ
PAPER PULP FOR MAKING PAPER

Изобретение относится к целлюлозно-бумажной промышленности и может быть использовано в производстве бумаги - временного носителя переводного изображения, а также основы для бумаги с покрытием, предназначенной для струйной печати чернилами разной природы, например, сублимационными для термопереноса изображений с бумаги на другой материал.
Известна бумажная масса для изготовления бумаги - временного носителя переводного изображения, содержащая, в мас.%: лиственную целлюлозу до 30, хвойную целлюлозу до 70, канифольный клей в качестве проклеивающего вещества 0,6, натриевую соль карбоксиметилцеллюлозы (Na-КМЦ) до 2%. (Отчет НИР б 902579, рук. Бундис Д.Г., 14.01.1981 г., с.33). Однако при использовании изготовленной из такой массы бумаги для переноса изображения на ткань это изображение не обладает достаточным уровнем качества. Кроме того, в отчете не отмечается возможность использования бумаги в качестве основы при изготовлении бумаги с покрытием, предназначенной для струйной печати.
Известен способ улучшения проклейки при изготовлении бумаги с минеральным наполнителем (RU, №2138592, МПК D21H 21/16, 17/69, 11/00, С09С 1/02, опубл. 27.09.1999 г.). Бумага включает целлюлозные волокна со степенью помола 32°ШР (по канадскому стандарту 400 ед.), а в качестве проклеивающего вещества использован димер алкилкетена (АКД).
О возможности использования этой бумаги в качестве основы для изготовления бумаги для печати сублимационными чернилами с последующим термопереносом изображений, например, на ткань, в описании способа не говорится.
Известен способ проклеивания целлюлозных волокон путем добавления в их дисперсию водной проклеивающей дисперсии, содержащей в качестве проклеивающего вещества димер алкилкетена (АКД) при его расходе от 0,01 до 1,0 мас.% в расчете на сухую массу целлюлозных волокон (RU, №2177521, МПК D21H 17/72, 17/16, 17/17, 17/25, 21/16, опубл. 27.12.2001 г.). При изготовлении водной проклеивающей дисперсии в качестве диспергатора используют Na-КМЦ в количестве от 100 мас.% и ниже от массы АКД, или до 1% в расчете на сухую массу целлюлозных волокон.
В описании способа сведения о возможности использования подобной дисперсии АКД при изготовлении бумаги для термопереноса изображений не содержатся.
Наиболее близкой к предлагаемому изобретению по технической сущности и назначению является бумажная масса для изготовления бумаги - временного носителя переводного изображения (SU, №1141136, МПК D21H 3/26,5/00, опубл. 23.08.1985 г.). Бумажная масса содержит следующие компоненты при их количестве, в мас.%: лиственную целлюлозу 48,0-94,6, хвойную целлюлозу 5,0-50,0, канифольный клей в качестве проклеивающего вещества 0,2-2,0, Na-КМЦ 0,2-3,0%. Однако изготовленная из этой массы бумага предназначена исключительно для печати трафаретным способом с использованием густых вязких красок. Возможность использования бумажной массы по этому изобретению для изготовления основы для бумаги с покрытием, используемой для струйной печати, в описании не отмечается.
Новый положительный результат от использования предлагаемого изобретения заключается в повышении прочности бумаги, а также в обеспечении такого сочетания показателей изготовленной бумаги по ее впитываемости при одностороннем смачивании и воздухопроницаемости и, соответственно, такой скорости высыхания нанесенных на нее чернил, которые позволяют эффективно использовать бумагу как в качестве временного носителя переводного изображения, так и в качестве основы для покрытия с использованием получаемой при этом бумаги для струйной печати, например, сублимационными чернилами.
Указанная цель достигается тем, что в бумажной массе для изготовления бумаги, содержащей лиственную и хвойную целлюлозу, проклеивающее вещество, натриевую соль карбоксиметилцеллюлозы, согласно изобретению, дополнительно содержатся микрофибриллированные целлюлозные волокна, целлюлоза имеет степень помола 33-45°ШР, а в качестве проклеивающего вещества в ней содержится димер алкилкетена, при следующем соотношении компонентов, в мас.%:
лиственная целлюлоза
75,0-99,18
хвойная целлюлоза
0,00-19,40
микрофибриллированные целлюлозные волокна
0,50-10,00
димер алкилкетена
0,02-0,12
натриевая соль карбоксиметилцеллюлозы
0,30-1,20
2
Указанную массу с заданными соотношениями компонентов по примерам готовят любым известным способом. Из нее, также известным способом, формуют бумажные отливки или полотно бумаги с заданной массой 1 м. Характеристики бумаги измеряют с использованием стандартных методов. Длительность приемлемого высыхания чернил на бумаге считают равной промежутку времени между моментами наноса краски и высыхания изображения до чистого отлипа этой же бумаги, то есть до полного отсутствия отмарывания чернил при контакте изображения с бумагой.
В таблице приведены составы бумажной массы по примерам и характеристики изготовленных образцов бумаги.
С учетом известных закономерностей процесса впитываемости воды в пористые материалы, испарения воды с поверхности и из объема этих материалов, переноса воды с поверхности покрытия на бумаге-основе вглубь покрытия и затем в объем основы, можно считать, что при использовании в качестве основы бумаги, изготовленной из предлагаемой массы, высыхание бумаги с покрытием при прочих равных условиях будет приемлемым при высоком качестве печатного изображения.
В случае использования известной бумаги, например, по прототипу, хотя и достигается высокая скорость высыхания, но при этом наблюдается дефект печати, характеризующийся пробиванием краски на противоположную сторону листа, получением расплывчатых, белесых отпечатков.